(57)【要約】【課題】  試作用の加飾用フィルムについて任意の色からなる図柄を製版工程を経ずに簡便に印刷することができる加飾用フィルムの製造方法を提供する。【解決手段】  基材シート上に剥離層を介して転写用の図柄層を有する加飾用フィルムの製造方法であって、インクジェット印刷装置によって印刷される着色層と、感熱リボン印刷装置によって印刷される隠蔽層とを重ねることにより、図柄層を形成することを特徴とする。【選択図】      図１
2006297757.tif 000002
【特許請求の範囲】
【請求項１】
基材シート上に剥離層を介して転写用の図柄層を有する加飾用フィルムの製造方法であって、
インクジェット印刷によって形成される着色層と、感熱リボン印刷によって形成される隠蔽層とを重ねることにより、上記図柄層を形成することを特徴とする加飾用フィルムの製造方法。
【請求項２】
基材シート上に図柄層を有する加飾用フィルムの製造方法であって、
インクジェット印刷によって形成される着色層と、感熱リボン印刷によって形成される隠蔽層とを重ねることにより、上記図柄層を形成することを特徴とする加飾用フィルムの製造方法。
【請求項３】
上記着色層における図柄をインクジェット印刷で形成し、上記隠蔽層における白押えを感熱リボン印刷で形成する請求項１または２記載の加飾用フィルムの製造方法。
【請求項４】
上記着色層における図柄をインクジェット印刷で形成し、上記隠蔽層における金属色または金属光沢色を感熱リボン印刷で形成する請求項１または２記載の加飾用フィルムの製造方法。
【請求項５】
上記着色層における図柄をインクジェット印刷で形成し、上記隠蔽層におけるパール色を感熱リボン印刷で形成する請求項１または２記載の加飾用フィルムの製造方法。
【請求項６】
上記剥離層と上記図柄層との間に、インクジェットヘッドから噴射されたインクを着床させるためのインク受容層を形成する請求項１記載の加飾用フィルムの製造方法。
【請求項７】
上記剥離層が、インクジェットヘッドから噴射されたインクを着床させるためのインク受容層を兼ねる請求項１記載の加飾用フィルムの製造方法。
【請求項８】
上記インクジェット印刷用のインクとして熱硬化型インクを使用する請求項１〜５のいずれか１項に記載の加飾用フィルムの製造方法。
【請求項９】
上記剥離層上に、上記着色層としてインクジェット印刷による図柄を形成した後、上記隠蔽層として感熱リボン印刷で白押えを形成するか、または上記隠蔽層として感熱リボン印刷で白押えを形成した後、上記着色層としてインクジェット印刷で図柄を形成する請求項１記載の加飾用フィルムの製造方法。
【請求項１０】
上記基材シート上に、上記着色層としてインクジェット印刷による図柄を形成した後、上記隠蔽層として感熱リボン印刷で白押えを形成するか、または上記隠蔽層として感熱リボン印刷で白押えを形成した後、上記着色層としてインクジェット印刷で図柄を形成する請求項２記載の加飾用フィルムの製造方法。
【請求項１１】
上記基材シート上に上記着色層または隠蔽層を形成するとともに位置決めマークを印刷し、この位置決めマークに基づいてインクジェット印刷または感熱リボン印刷による印刷の位置決めを行い、インクジェット印刷によって形成される上記着色層と、感熱リボン印刷によって形成される隠蔽層とを重ね合わす請求項１〜１０のいずれか１項に記載の加飾用フィルムの製造方法。
【請求項１２】
図柄層が印刷された上記加飾用フィルムに対し、カッティングプロッタで抜き加工を施す請求項１〜１１のいずれか１項に記載の加飾用フィルムの製造方法。
【請求項１３】
ロール状に巻き取られた基材シートロールから上記基材シートを巻き解き、その基材シートにおける被印刷面の反対側に所定の厚さを有する第二のシートをラミネート加工によって貼り合わせ、上記インクジェット印刷工程に供給する請求項１〜１２のいずれか１項に記載の加飾用フィルムの製造方法。
【請求項１４】
上記基材シートに図柄層の形成された加飾層の周囲に、上記第二のシートを切断しない範囲でハーフカット抜き加工を施す請求項１３記載の加飾用フィルムの製造方法。
【請求項１５】
基材シート上に剥離層を介して、または基材シート上に直接、転写用或いは加飾用の図柄層を有する加飾用フィルムであって、
インクジェット印刷によって形成される着色層と、感熱リボン印刷によって形成される隠蔽層とが重ね合わされた状態で上記図柄層を形成していることを特徴とする加飾用フィルム。
【請求項１６】
インクジェット印刷によって形成された着色層上に、感熱リボン印刷によって隠蔽層が形成されているか、または感熱リボン印刷によって形成された上記隠蔽層上にインクジェット印刷によって上記着色層が形成されている請求項１５記載の加飾用フィルム。
【請求項１７】
請求項１〜１１のいずれか１項に記載の製造方法で製造された加飾用フィルムを金型内に配置し、樹脂を注入することによって成形された加飾品。
【請求項１８】
請求項１，３〜９，１１のいずれか１項に記載の製造方法で製造された加飾用フィルムにより表面に図柄層が転写された加飾品。
【請求項１９】
請求項２〜８，１０，１１のいずれか１項に記載の製造方法で製造された加飾用フィルムを表面に一体に接合した加飾品。
【発明の詳細な説明】
【技術分野】
【０００１】
本発明は、印刷対象面に図柄を加飾するための加飾用フィルムの製造方法および加飾用フィルム並びにその加飾用フィルムを用いて加飾された加飾品に関するものである。
【背景技術】
【０００２】
従来、樹脂成形面に加飾を施す方法の一つとしてインモールド成形法が知られている。
【０００３】
このインモールド成形法では、予め図柄層を印刷した転写フィルムを射出成形時に金型内に挟み込み、射出成形と同時に金型内で成形品表面に図柄を転写するようになっている。
【０００４】
金型内に挟み込まれる転写フィルムの製造方法としては、例えばフィルム基材の片面に、そのフィルムより剥離容易な透明剥離層を設け、その上にグラビア印刷によって図柄層を形成する方法が知られている（例えば、特許文献１参照）。
【０００５】
このような転写フィルムを用いれば、溶剤を使用することなく印刷することが可能になるため環境を汚染することなく加飾を施すことができる。また、アルミ蒸着によって図柄層を形成すれば、樹脂表面に金属めっき調の質感を簡単に形成することもできるようになる。
【０００６】
また、このインモールド成形による転写方法によれば、三次元曲面など複雑な凹凸面を有する成形品表面に対しても図柄を印刷することが可能であり、大量生産にも対応することができるという利点がある。
【特許文献１】特開昭５５−１０５５７４号公報
【発明の開示】
【発明が解決しようとする課題】
【０００７】
インモールド成形に使用される転写フィルムには、上記したようにグラビア印刷によって図柄層が印刷され、その図柄層を印刷するために例えばシアン、マゼンタ、イエロー、ブラック用の各版が作製される。これらの版を用いて図柄が印刷された転写フィルムを使用しインモールド成形を行えば、高い色調再現力を持つ加飾成形品が得られる。
【０００８】
この種の加飾成形品は大量生産に入る前に、イメージ通りに製品化できるかどうかをチェックするためまず試作が行われるが、試作品を製作するにあたって上記各版を作製すると、思わく通りにいかなかった場合には上記各版がすべて無駄になるだけでなく版の製作に費やした時間も無駄になる。
【０００９】
そこで、製版工程を経ず転写フィルムに図柄を印刷する手段として、インクジェットプリンタを用いた印刷方法が提案されている。
【００１０】
例えばＤＴＰ（desktop publishing）などによって作成されたデジタルデータをインクジェット方式で転写フィルム上に直接印刷し、この転写フィルムを用いてインモールド成形すれば、製版工程を経ることなくグラビア印刷に近い図柄を転写フィルムに形成することができる。
【００１１】
ところが、このインクジェット方式は濃色については高精細に印刷できる反面、白色の印刷ができないという欠点がある。
【００１２】
対象物に図柄を印刷する場合、色抜けを防止するために白押えが不可欠であるように、転写フィルムについても白押え層が形成できないと所望する色調の図柄が得られない。このような事情から、現状では試作品で再現できる図柄の色が限られていた。
【００１３】
本発明は以上のような、試作品を製造する場合等の小ロットの加飾用フィルム製造における課題を考慮してなされたものであり、インクジェット方式では印刷ができなかった白押え等の印刷を可能にして任意の色からなる図柄を製版工程を経ずに小ロットで印刷することができる加飾用フィルムの製造方法および加飾用フィルム並びに加飾品を提供するものである。
【課題を解決するための手段】
【００１４】
本発明に係る加飾用フィルムの製造方法の第一の形態は、基材シート上に剥離層を介して転写用の図柄層を有する加飾用フィルムの製造方法であって、インクジェット印刷によって形成される着色層と、感熱リボン印刷によって形成される隠蔽層とを重ねることにより、図柄層を形成することを要旨とするものであり、上記加飾用フィルムの一例としてはインモールド成形に供せられる転写フィルムが示される。
【００１５】
本発明において、隠蔽層は基本的に着色層と組み合わされ、加飾用フィルムが加飾対象物に付加された場合に、その加飾対象物の下地の色を隠すように機能することから隠蔽層と呼ぶが、完全隠蔽に限定されず、ある程度透過を許容するものであっても本質的に隠蔽機能を有していれば隠蔽層と呼ぶものとする。なお、部分的に着色層が形成されておらず隠蔽層が単独で形成されている部分についてはその隠蔽層を図柄層として機能させることもできる。
【００１６】
本発明に係る加飾用フィルムの製造方法の第二の形態は、基材シート上に図柄層を有する加飾用フィルムの製造方法であって、インクジェット印刷によって形成される着色層と、感熱リボン印刷によって形成される隠蔽層とを重ねることにより、図柄層を形成することを要旨とするものであり、上記加飾用フィルムの一例としては、基材シート上に剥離層を介さず直接図柄層が形成され加飾後はその基材シートが加飾品と一体になる加飾フィルムが示される。
【００１７】
上記第一および第二の形態に係る加飾用フィルムの製造方法において、着色層における図柄をインクジェット印刷で形成し、隠蔽層における白押えを感熱リボン印刷で形成することができる。
【００１８】
本発明において上記白押えは、インクジェットによって印刷される図柄が映えるようにする目的で形成されるが、図柄を形成しない部分を設けて白押えが直接、見えるようにすると、インクジェットでは印刷できない白色層として利用することができる。
【００１９】
また、着色層における図柄をインクジェット印刷で形成し、隠蔽層における金属色または金属光沢色を感熱リボン印刷で形成することができる。
【００２０】
また、着色層における図柄をインクジェット印刷で形成し、隠蔽層におけるパール色を感熱リボン印刷で形成することができる。
【００２１】
また、剥離層と図柄層との間に、インクジェットヘッドから噴射されたインクを着床させるためのインク受容層を形成することができ、また、剥離層がインク受容層を兼ねるものであってもよい。
【００２２】
また、インク受容層を形成しない場合はインクジェット印刷用のインクとして熱硬化型インクを使用することが好ましい。
【００２３】
また、例えば表転写用の転写フィルムを用いて成形品を製造する場合、着色層として剥離層上にインクジェット印刷による図柄を形成し、次にその図柄層の上から隠蔽層として感熱リボン印刷装置で白押えを形成することになる。また、裏転写用の転写フィルムを用いて成形品を製造する場合には、隠蔽層として剥離層上に感熱リボン印刷で白押えを形成し、次にその白押えの上から着色層としてインクジェット印刷で図柄を形成することになる。
【００２４】
また、例えば表加飾用の加飾フィルムを用いて成形品を製造する場合、基材シート上に着色層としてインクジェット印刷による図柄を形成し、次にその図柄層の上から隠蔽層として感熱リボン印刷で白押えを形成することになる。また、裏加飾用の加飾フィルムを用いて成形品を製造する場合には、剥離層上に隠蔽層として感熱リボン印刷で白押えを形成し、次にその白押えの上から着色層としてインクジェット印刷で図柄を形成することになる。
【００２５】
また、インクジェット印刷による印刷位置と、感熱リボン印刷による印刷位置とを位置決めするには、基材シート上に着色層または隠蔽層を形成するとともに位置決めマークを印刷し、この位置決めマークに基づいてインクジェット印刷または感熱リボン印刷による印刷の位置決めを行えば、インクジェット印刷によって形成される印刷層と、感熱リボン印刷によって形成される印刷層とを正確に重ね合わすことができる。
【００２６】
また、枚葉で加飾を施す場合、図柄層が印刷された加飾フィルムに対し、カッティングプロッタで抜き加工を施すことが好ましい。
【００２７】
また、インクジェット印刷装置に供給する基材シートの厚さが不足する場合、ロール状に巻き取られた基材シートロールから基材シートを巻き解き、その基材シートにおける被印刷面の反対側に所定の厚さを有する第二のシートをラミネート加工によって貼り合わせて厚みを増やし、インクジェット印刷工程に供給することができる。
【００２８】
この場合、基材シートに図柄層の形成された加飾層の周囲に、第二のシートを切断しない範囲でハーフカット抜き加工を施せば、搬送が容易になり、枚葉の場合に比べ加飾シートの取り出しが容易になる。
【００２９】
本発明の加飾用フィルムは、基材シート上に剥離層を介して、または基材シート上に直接、転写用或いは加飾用の図柄層を有する加飾用フィルムであって、インクジェット印刷によって形成される着色層と、感熱リボン印刷によって形成される隠蔽層とが重ね合わされた状態で図柄層を形成していることを要旨とする。
【００３０】
上記加飾用フィルムにおいて、インクジェット印刷によって形成された着色層上に、感熱リボン印刷によって隠蔽層を形成するか、または感熱リボン印刷によって形成された隠蔽層上にインクジェット印刷によって着色層を形成することができる。
【００３１】
また、本発明の加飾品の第一の形態は、上記製造方法で製造された加飾用フィルムを金型内に配置し、樹脂を注入することによって加飾用フィルムと樹脂成形品とが一体的に成形されることを要旨とする。
【００３２】
また、本発明の加飾品の第二の形態は、上記の製造方法で製造された加飾用フィルムによって加飾対象物の表面に図柄層が転写されていることを要旨とする。
【００３３】
また、本発明の加飾品の第三の形態は、上記の製造方法で製造された加飾用フィルムとしての加飾フィルムを加飾対象物の表面に一体に接合したことを要旨とする。
【発明の効果】
【００３４】
本発明の加飾用フィルムの製造方法によれば、インクジェット方式では印刷ができなかった白押え等の印刷を可能にして任意の色からなる図柄を有する加飾用フィルムを、製版工程を経ずに小ロットで印刷することができる。
【００３５】
本発明の加飾用フィルムによれば、製版工程を経ずに任意の色の図柄をフィルム上に形成することができる。
【００３６】
本発明の加飾品によれば、任意の色からなる図柄が製版工程を経ずに小ロットで印刷された加飾品となる。
【発明を実施するための最良の形態】
【００３７】
以下、図面に示した実施の形態に基づいて本発明を詳細に説明する。
【００３８】
図１は、本発明に係る加飾用フィルムの製造方法を工程図で示したものである。なお、以下の説明では加飾用フィルムとして転写フィルムを例に取り説明する。
【００３９】
同図(ａ)に示すように、転写フィルム１を製造するにあたって、まず、基材シート２上に離型層３を介して剥離層４が積層される。
【００４０】
基材シート２の材質としては耐熱性に優れたＰＥＴ（ポリエチレンテレフタレート）を使用することが好ましいが、これに限らず、ポリカーボネート樹脂、ポリアミド樹脂、ポリイミド樹脂、ポリエステル樹脂、アクリル樹脂、オレフィン樹脂、ウレタン樹脂、アクリロニトリルブタジエンスチレン樹脂、塩化ビニル樹脂等から選択される単層フィルム、または上記の中から選択された二種以上の樹脂による積層フィルムまたは共重合フィルムを使用することができる。
【００４１】
基材シート２の厚さは５〜５００μｍのものを使用することができるが、ハンドリング性の良さを考慮すると２５〜７５μｍのものを使用することが好ましく、成形安定性の良さを考慮すると３８〜５０μｍのものを使用することが好ましい。
【００４２】
離型層３は、基材シート２と剥離層４との剥離を円滑にするために基材シート２に表面処理された層であり、基材シート２と剥離層４のみで剥離できる場合にはこの離型層３を省略することができる。なお、離型層３の材質は、後述する剥離層４の材質として挙げられるものから同じもの以外で選択することができる。
【００４３】
剥離層４は、図柄を転写した後、基材シート２が剥離されることにより最も外側に位置する層であり、図柄の保護層として機能するようになっている。
【００４４】
この剥離層４の材質としてはアクリル系樹脂、硝化綿系樹脂、ポリウレタン系樹脂、塩化ゴム系樹脂、塩化ビニル−酢酸ビニル共重合系樹脂、ポリアミド系樹脂、ポリエステル系樹脂、エポキシ系樹脂、ポリカーボネート系樹脂、オレフィン系樹脂、アクリロニトリルブタジエンスチレン樹脂等が挙げられる。
【００４５】
剥離層４に硬度が要求される場合には、紫外線硬化性樹脂などの光硬化性樹脂、電子線硬化性樹脂等の放射線硬化性樹脂、熱硬化性樹脂等を選定して用いるとよい。なお、剥離層４の膜厚は０．５〜５０μｍが好ましい。
【００４６】
図１(ｂ)において、上記剥離層４上に次いでインク受容層５が積層される。
【００４７】
インク受容層５の成分は例えばバインダーと無機フィラーとから構成される。
【００４８】
バインダーは、親水性のゼラチン、ポリビニルピロリドン、ポリエチレンオキシド、ポリアクリルアミド、ポリビニルアルコール等を用いることができるが、ポリビニルアルコールが下記に示す点で特に好ましい。
【００４９】
すなわち、ポリビニルアルコールは、無機微粒子との相互作用を有しており、無機微粒子に対する保持力が特に高く、さらに、吸湿性等の湿度依存性が比較的小さなポリマーであるからである。また、塗布後乾燥時における収縮応力が比較的小さいため、ひび割れも少ない。
【００５０】
上記ポリビニルアルコールは、具体的には、ポリ酢酸ビニルを加水分解して得られる通常のポリビニルアルコールの他に、末端をカチオン変性したポリビニルアルコールやアニオン性基を有するアニオン変性ポリビニルアルコール等の変性ポリビニルアルコールも含まれる。
【００５１】
一方、無機フィラーとしては、ゼオライト、軽質炭酸カルシウム、重質炭酸カルシウム、炭酸マグネシウム、カオリン、タルク、硫酸カルシウム、硫酸バリウム、酸化亜鉛、硫化亜鉛、炭酸亜鉛、サチンホワイト、ケイ酸アルミニウム、ケイソウ土、ケイ酸カルシウム、ケイ酸マグネシウム、シリカ、コロイダルシリカ水酸化アルミニウム、アルミナ、アルミナ水和物、アルミノシリケート、ベーマイト、疑ベーマイト等が挙げられるが、インク吸収性の点でアルミナ、アルミナ水和物およびアルミノシリケートが好ましく、特にシリカが好ましい。
【００５２】
無機フィラーにおける無機微粒子の粒径は、任意のサイズのものを使用することができるが、光沢性や発色性が良好である点で平均粒径４μｍ以下が好ましく、より好ましくは０．１μｍ以下である。
【００５３】
なお、粒径の下限については特に限定されず、上記したシリカ（気相法）の場合では、空隙率の大きな構造を得る上で平均一次粒径として３０ｎｍ以下が好ましく、被膜の透明性を高めるためには３〜１０ｎｍであることが好ましい。
【００５４】
上記バインダーと無機フィラーを混合する場合、水性インクの受容層としての多孔質物質層の親水性バインダーに対する無機微粒子の比率は、重量比で２〜５０倍とすることが好ましい。重量比が２倍以上であれば多孔質物質層における空隙率は良好となり、十分な空隙容量を得ることができ、その結果、インクジェットによる印刷時に過剰の親水性バインダーが膨潤してその空隙を塞ぐことを防止することができる。
【００５５】
また、重量比を５０倍以下とすることで多孔質物質層を厚膜で塗布した場合にひび割れが生じにくい。従って、十分な空隙容量を確保できる点でより好ましい無機微粒子の比率は重量比で２．５〜２０倍であり、乾燥塗膜の割れを防止する点を加味すると５〜１５倍が最も好ましい。
【００５６】
なお、バインダーと無機フィラーの分散処理方法としては、高速回転分散機、媒体撹拌型分散機（ボールミル、サンドミル等）、超音波分散機、コロイドミル分散機、ロールミル分散機、高圧分散機等、公知の各種分散機を利用して処理することができるが、分散を効率的に行うことができる点で超音波分散機や高圧分散機を利用することが好ましい。
【００５７】
また、インク受容層５の塗布方法としては、例えばグラビアコーティング法、ロールコーティング法、ロッドバーコーティング法、エアナイフコーティング法、スプレーコーティング法、押し出し塗布方法、カーテン塗布方法、エクストルージョンコート法等の公知の塗布方法を採用することができる。
【００５８】
なお、インク受容層５を２層以上で構成する場合には、すべての層をインラインで連続して塗布することが製造コストを低減させる上で好ましい。
【００５９】
このようにして形成されたインク受容層５上にインクジェット印刷装置によって図柄層（着色層）６が印刷される。上記着色層は２層以上であってもよい。
【００６０】
インクジェット方式は、印刷対象にインクを着滴させ、浸透させることによって図柄を定着させるのが一般的であるが、印刷対象が本実施形態の転写（樹脂）フィルムのように濡れ性がなくとも、図１(ｃ)に示すように、インクジェットヘッドから噴射されたインクはインク受容層５に着滴してそのインク受容層５に一部浸透するため、図柄を定着性良く印刷することが可能になる。上記インクジェット印刷装置に使用されるインクとしては溶剤系のインクを選択することができる。
【００６１】
このようにインクジェットによる印刷方法によれば、例えば、ＤＴＰ（desktop  publish-ing）などによって作成されたデジタルデータを、製版工程を経ずに文字、記号、模様、塗りパターン等を含む図柄層６として直接印刷することができる。
【００６２】
ところが、透明基材に対し上記インクジェットのみで印刷を行っても色抜けが生じるため、白押えが必要となるが、この白押え（白色層）はインクジェット方式で印刷することができない。
【００６３】
そこで、図１(ｄ)に示すように、図柄層６に不可欠な白押え（隠蔽層）７については感熱リボン印刷装置を用いて印刷する。上記隠蔽層は２層以上であってもよい。上記白押え７は上述した図柄層６の一部となって図柄を形成する。
【００６４】
感熱リボン印刷装置は後で詳しくその構成を説明するが、所定幅のインクリボンをロール状に巻き付けたリボンカートリッジを備えており、インクリボンの送り方向と直交する方向に感熱ヘッドを搭載したキャリッジを往復させ、画像データに対応する感熱ヘッドを加熱し、その加熱ヘッドをインクリボンを介して印刷対象に押圧することにより、インクを転写するものである。
【００６５】
従って白色インクリボンを巻き取ったリボンカートリッジをセットし、図柄層６上に重ねて色押え７を印刷すれば、インクジェットでは不可能であった白押えを可能にすることができる。
【００６６】
上記白色インクリボンは、従来、公知のものを使用することができ、具体的には、ポリエチレンテレフタレート（ＰＥＴ）を素材とする基材シート上に白色顔料とそのバインダーである熱可塑性樹脂からなる白色塗料を所定厚さ塗布したものである。
【００６７】
このようにして図柄層６の色抜けを防止する白押え７が形成される。
【００６８】
なお、感熱リボンにおいて白色インクは剥離層（以下、感熱剥離層と呼ぶ）を介して基材シートに形成されており、白色インクが転写される場合にはその感熱剥離層を伴って転写が行われる。従って、感熱リボン印刷装置を用いて白押え７が形成されると、白押え７の上面は図１(ｄ)に示したように感熱剥離層８で被覆されることになる。
【００６９】
図２は図柄層６と白押え７を印刷するための装置構成を示したものである。
【００７０】
印刷装置１０は、フィルム１ａの走行方向（Ｘ方向）においてインクジェット印刷部（インクジェット印刷装置）１１と感熱リボン印刷部（感熱リボン印刷装置）１２とをこの順に配置している。
【００７１】
なお、以下の説明においてフィルム１ａとは図柄層および白押えが印刷される前のフィルムを意味し、図柄層および白押えが印刷された後の転写フィルム１と区別する。
【００７２】
インクジェット印刷部１１は、インクを噴射するインクジェットヘッド（以下、ヘッドと略称する）１１ａと、そのヘッド１１ａに対しインクを供給するインクカートリッジ（図示しない）と、ヘッド１１ａを走査させるキャリッジ１１ｂとを有している。
【００７３】
上記ヘッド１１ａは一定時間毎にインクを吐出し続け、吐出されたインク液滴を偏向させることにより画像を形成するコンティニュアス方式のものであってもよく、また、印刷しようとする画像データに対応してインクを吐出させるオンデマンド方式のものであってもよい。
【００７４】
また、インクの吐出方式は、サーマル方式、静電アクチュエータ方式、ピエゾ方式等があるが、いずれの方式であってもよい。
【００７５】
一方、感熱リボン印刷部１２は、感熱転写リボン１２ａとそのリボンを巻き取る巻取ロール１２ｂと、発熱体を備えたサーマルヘッド１２ｃと、そのサーマルヘッド１２ｃを走査させるキャリッジ１２ｄとを有している。
【００７６】
また、フィルム１ａをＸ方向に送る搬送機構１３，１４と、上記各キャリッジ１１ｂ，１２ｄの移動とをそれぞれ制御するドライバ１５が備えられている。
【００７７】
上記搬送機構１３は、サーマルヘッド１２ｃの下流側に配置された一対の送りローラ１３ａ，１３ｂを有し、搬送機構１４は、ヘッド１１ａの上流側に配置された一対の送りローラ１４ａ，１４ｂとを有し、各送りローラはベルトを介して連動するようになっている。また、一方の送りローラ１３ａはモータ１３ｃによって駆動する駆動ローラとなっており、モータ１３ｃの回転は上記ドライバ１５によって制御されるようになっている。
【００７８】
上記搬送機構１３，１４によって供給ロール（所定幅にカットしたフィルム１ａをロール状に巻き取ったもの）１６からフィルム１ａが巻き解かれ第一のプラテン１７位置に供給されるようになっている。
【００７９】
キャリッジ１１ｂはシリアルスキャン型のインクジェットプリンタと同様に、ドライバ１５による制御によってフィルム１ａの幅方向にヘッド１１ａを走査させるようになっており、フィルム１ａの幅方向に平行に配置された二本のガイドレール１１ｃ，１１ｃをガイドとして摺動するようになっている。
【００８０】
また、上記キャリッジ１１ｂは図示しないパルス制御型モータの出力軸に対しタイミングベルトを介して連結されており、そのモータの回転量と回転方向を制御することによりキャリッジ１１ｂに搭載されたヘッド１１ａをフィルム１ａ幅方向の任意の位置に移動させることができ、ヘッド１１ａから噴射されたインクは、ヘッド１１ａから１ｍｍ程度のギャップを隔てて配置されているフィルム１ａのインク受容層５に着滴するようになっている。それにより、所望の図柄が印刷される。
【００８１】
図柄層６が印刷されたフィルム１ａは次に、感熱リボン印刷部１２に送られる。
【００８２】
感熱リボン印刷部１２では、インクジェットによって印刷された図柄層６上に白押え７を重ねて印刷する。
【００８３】
白押え７を印刷する場合、白色の感熱転写リボン１２ａをロール状に巻取ったリボンカートリッジをキャリッジ１２ｄにセットし、キャリッジ１２ｄをフィルム１ａ幅方向に走査させ、キャリッジ１２ｄに備えられているサーマルヘッド１２ｃを印刷範囲に応じて発熱させ、サーマルヘッド１２ｃと第二のプラテン１８との間にフィルム１ａを挟み込み、感熱転写リボン１２ａに塗布されている白色インクをフィルム１ａに転写する。
【００８４】
上記白色インクは感熱ヘッドの熱により溶かされ、且つ転写時の熱により溶かされない程度の熱軟化温度を持つ熱可塑性樹脂と着色剤とからなるインクを使用している。なお、図中、１９は転写フィルム１を巻き取る巻取ロールである。
【００８５】
図３は図２のＡ方向から転写フィルム１を見た状態を示している。
【００８６】
同図において、転写フィルム１の所定の位置にインクジェットによって窓枠状の図柄層６が形成されており、この図柄層６の裏側にその図柄層６よりも若干広い範囲で同じく窓枠状の白押え７が形成されている。なお、６ａは図柄層６に形成された抜き文字部分（ＡＢＣ）であり、この抜き文字部分６ａを通して白押え７が見えるため、結果として図柄層６に白色文字ＡＢＣが形成されることになる。
【００８７】
これら図柄層６と白押え７は転写フィルム１の幅方向縁部に配列された位置決めマーク２０に基づいて重ね合わされる。
【００８８】
位置決めマーク２０はインクジェットによる図柄層６の印刷と同時に印刷されるものであり、その図柄層６から特定の方向に一定の距離で印刷されるようになっている。
【００８９】
この位置決めマーク２０の移動経路Ｓ上には転写フィルム１を上下に挟んだ状態でフォトカプラ２１が設けられており、フォトカプラ２１が位置決めマーク２０を検出すると信号が出力され、この信号を受けたドライバ１５は、搬送機構１３，１４を制御して図柄層６をサーマルヘッド１２ｃ位置まで送って停止させる。
【００９０】
次いでキャリッジ１２ｄを制御しサーマルヘッド１２ｃをフィルム幅方向に移動させることにより図柄層６に対応する位置まで移動させ、１ライン分（Ｌ1）の白色インクを幅Ｗにわたって印刷する。次いで白色インクが抜けたインクリボンを巻き取りつつ転写フィルム１を若干Ｘ方向に送り、次の１ライン分（Ｌ2）の白色インクを幅Ｗにわたって印刷する。この動作を繰り返すことによって白押え７をべた塗りで形成していく。
【００９１】
上記実施形態では白押えを例に取り説明したが、感熱転写リボン１２ａの色を別の色のリボン、例えば、アルミニウム調の灰白色のリボンに交換すれば金属色を印刷することができ、インクジェットによって印刷した図柄の色調に金属感を与えることができる。
【００９２】
また、メタリック（金属光沢）色のリボンを使用すれば、金属表面と同等の質感を再現することができ、パール色のリボンを使用すれば、図柄に深みのある光沢を与えることができ、蛍光色のリボンを使用すれば、蛍光を発する図柄にすることができる。
【００９３】
さらにまた、白押え７を印刷した後、その白押え７の上に再度、感熱リボン印刷で上記した金属色、メタリック色或いはパール色を重ねて印刷することもできる。また、この逆に、金属色、メタリック色或いはパール色を印刷した後、その上に白押え７を印刷することもできる。
【００９４】
上記した各色はいずれもインクジェットでは印刷できないものであるが、感熱リボン印刷では容易に印刷することができる。
【００９５】
このようにインクジェット印刷部１１と感熱リボン印刷部１２とを組み合わせて印刷を行えば、グラビア印刷によって転写フィルム１に印刷される図柄のほぼすべてを再現することができ、この転写フィルム１を用いてインモールド成形すれば小ロットを簡単に試作することができるようになる。
【００９６】
なお、感熱リボン印刷部１２においては、シアン、マゼンタ、イエロー、ブラックの各色リボンもセットすることもでき、選択した色のリボンカートリッジをキャリッジ１２ｄに装着して例えば１ライン分印刷を行い、次いで別の色のリボンカートリッジを装着して同一ライン上に印刷を行い、この工程を複数繰り返せば１ライン上にカラー層を形成することができる。
【００９７】
このようにして印刷されるカラーは、インクジェットのような精細なものではないが上記インクジェットによる図柄層６の背面側にこのようなカラー層を重ね合わせると、図柄層６を深みのある色にすることもできる。
【００９８】
また、図柄層６を形成しない部分を設けて上記金属色、金属光沢色、パール色が直接、見えるようにすると、それらの色で図柄を形成することができる。
【００９９】
図４は上記工程で得られた転写フィルム１を用いて行われるインモールド成形を示したものである。
【０１００】
同図において、インモールド成形は主として(ａ)転写フィルム位置決め工程、(ｂ)射出成形工程、(ｃ)成形品取り出し工程とからなっている。
【０１０１】
インモールド成形装置は、固定金型３０と可動金型３１を有し、これらの金型の間に転写フィルム１を通過させるようになっている。両金型を通過する転写フィルム１は、図柄層６を固定金型３０側に向けて配置される。
【０１０２】
固定金型３０には、透明樹脂を注入するスプルー形成部分３０ａが転写フィルム１に向けて形成されており、このスプルー形成部分３０ａに射出成形装置３２のノズルが接続されている。固定金型３０と可動金型３１が閉じられると、両金型の間に溶融樹脂注入スペースとしてのキャビティが形成されるようになっている。
【０１０３】
上記溶融樹脂としては、ポリスチレン系樹脂、ポリオレフィン系樹脂、ＡＢＳ樹脂、ＡＳ樹脂、ＡＮ樹脂等の汎用樹脂が示される。また、これに限らず、ポリフェニレンオキシド・ポリスチレン樹脂、ポリカーボネート系樹脂、ポリアセタール系樹脂、アクリル樹脂、ポリカーボネート変性ポリフェニレンエーテル樹脂、ポリブチレンテレフタレート樹脂等の汎用エンジニアリング樹脂、ポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂等のスーパーエンジニアリング樹脂を使用することもできる。なお、ガラス繊維や無機フィラーなどの補強材を添加した複合樹脂も上記溶融樹脂として含まれる。
【０１０４】
上記構成を有する固定金型３０と可動金型３１との間に転写フィルム１が送り込まれ、位置決めが行われる。すなわち、キャビティに注入されて成形される透明樹脂と転写フィルム１に形成されている図柄とが所定の配置となるように位置決めされる。
【０１０５】
図４(ｂ)において、転写フィルム１の位置決めが終わると固定金型３０と可動金型３１が型閉めされ、対向する固定金型３０と可動金型３１との間に形成されるキャビティに透明樹脂が注入される。
【０１０６】
次いで、注入された透明樹脂が硬化した後、図４(ｃ)に示すように、固定金型３０と可動金型３１が開かれ、剥離層４（図１参照）が設けられていることによって基材シート２がはがれ、固定金型３０側に成形品３３が残る。この成形品３３の樹脂成形表面には図柄層６と白押え層７が転写され、成形品３３と一体化される。その後、成形品３３は固定金型３０から脱型される。
【０１０７】
図５(ａ)は上記インモールド成形によって表転写された成形品を示したものである。
【０１０８】
同図において、図柄層６の下層には白押え７が形成されているため、透明成形品３３を矢印Ｂ方向から見た場合に色抜けが発生せず図柄の色調を忠実に再現している。
【０１０９】
一方、図５(ｂ)に示すようにバックインモールドと呼ばれる裏転写方法もある。
【０１１０】
この場合、透明成形品３３を通して図柄層６を見ることになるため、剥離層４に対してまず白押え７を印刷し、その白押え７上に図柄層６を印刷することになる。
【０１１１】
従って、表転写において行われるインクジェットによる印刷と感熱リボンによる印刷とは、印刷順序が逆になる。図２で説明すると、フィルム１ａはＸ方向と逆方向に搬送され感熱リボン印刷部１２による白押え７が印刷された後、インクジェット印刷部１１による図柄層６が印刷されることになる。
【０１１２】
上記表転写された転写フィルムと裏転写された転写フィルムとを用いて両面インモールド成形を行っても問題なく加飾品を製造することができる。
【０１１３】
次に、一定寸法に仕上げられた転写フィルムを用いて枚葉で転写する場合について説明する。
【０１１４】
転写フィルム１の図柄層６を一枚ずつ個別に転写する場合、図柄層６が印刷されている転写層以外の不要部分を予めハサミやカッターで切断しておくが、形状が複雑になったり枚数が多くなるとその作業も繁雑になる。このような場合には、カッティングプロッタを使用することができる。
【０１１５】
このカッティングプロッタ２２（図２参照）は感熱リボン印刷部１２の下流側（フィルム走行方向において）配置される。
【０１１６】
カッティングプロッタ２２を利用した転写方法は、通常、以下の工程によって行われる。
【０１１７】
まず、基材シート上に上記と同じ方法で図柄層６および白押え７を印刷する。次いで、カッティングプロッタ２２により転写フィルム１の転写層の周囲をカットする。不要部分が除かれ転写層のみが残された枚葉の転写シートを用い、転写対象に図柄層６を転写する。
【０１１８】
本実施形態ではカッティングプロッタ２２を使用して転写層の周囲を矩形状にカットしてするとともに、カットされた転写シートの四隅にφ３ｍｍの透孔を穿設した。
【０１１９】
この転写シートを成形金型に配置するにあたり、金型内に設けられている４本の位置決めピンと上記４つの透孔とを対応させて位置決めし、透孔に位置決めピンを軸通させることによって転写シートを所定の位置にセットする。このようにして成形を行えば、精度良く図柄が施された加飾品が得られる。
【０１２０】
このように、転写フィルム１の搬送経路上にカッティングプロッタ２２を配置すれば、図柄の印刷後にロールを取り外し、再度トムソン型などに位置合わせをするといった工程を省略することができ、インラインで枚葉の転写に必要な抜き加工を完了することができるようになる。
【０１２１】
また、上述した実施形態では吸水性の乏しい剥離層４の表面にインク受容層５を積層することによりインクジェットからのインクの着滴を可能にしたが、剥離層４にインク受容性を持たせることもできる。
【０１２２】
例えば、吸水性のフィラーを混ぜる、さらに好ましくは剥離層に水溶性の樹脂を使うことによって吸水性を付与すれば、剥離層４をインク受容層として機能させることができ、転写フィルムの箔設計を簡素化することができる。
【０１２３】
また、インクジェットに使用するインクとして剥離層４に対して相性のいい熱硬化性樹脂インクを使用することもできる。熱硬化性樹脂インクを使用すれば、剥離層４にインク受容性がなくても剥離層４の表面で硬化することにより剥離層４に定着させることができる。上記熱硬化性樹脂インクとは、着色剤と例えばエポキシやウレタンからなる熱硬化性バインダーで構成される。
【０１２４】
また、上記転写フィルムの製造方法において、転写フィルム１の厚さが薄すぎると（例えば２５μｍ以下）、供給ロール１６から送り出され巻取ロール１９によって巻き取られる転写フィルム１にシワが生じる等、不都合が発生する。
【０１２５】
このような場合、第二のシートを重ね合わせてフィルム１ａの厚さを増やすことが好ましい。具体的には、厚さ２５μｍのフィルム１ａにおける基材シート２の裏面に、厚さ１２５μｍのＰＥＴフィルムを第二のシートとして熱ラミネートにより貼り合わせる。因にラミネートされた第二のシートの剥離強度は２０ｇ／inch幅である。
【０１２６】
このように第二のシートでラミネートした状態でインクジェット印刷装置によって印刷を行い、感熱リボン印刷装置によって印刷したところ、印字性、フィルム搬送性も共に良好になった。上記方法で図柄および白押えを印刷した後、第二のシートを剥がし、インモールド成形を行えば、印刷から成形までの作業性が向上する。
【０１２７】
また、第二のシートをラミネートした場合に、上述したカッティングプロッタ２２を利用すれば、転写層以外を取り除き、転写層のみを効率良く残すことができる。
【０１２８】
具体的には、カッティングプロッタ２２による切断厚さを２５μｍに設定し、上記第二のシートがラミネートされた転写フィルム１をカッティングプロッタ２２に通す。カッティングプロッタ２２による切断工程では転写層の周囲に深さ２５μｍの切目を入れて抜き加工する。それにより、第二のシートについては切断されない（ハーフカットされる）ため、枚葉で印刷する場合のように転写フィルムが分断されないため搬送が容易になり、枚葉の場合に比べ加飾シートの取り出しが容易になる。
【０１２９】
図６(ａ)は水性インクを用いてインクジェット印刷された加飾層の断面を示したものである。
【０１３０】
成形樹脂４０の表面に感熱剥離層８を介して白押え７が形成され、この白押え７の表面に、インクジェットによって図柄層６が形成されているインク受容層兼剥離層４′が形成されている。この場合、感熱剥離層８は成形樹脂４０との接着層として機能することになる。
【０１３１】
図６(ｂ)は図柄層６および白押え７が存在しない部分、例えば透明部の断面を示したものであり、インク受容層兼剥離層４′が成形樹脂４０との接着層として機能する。
【０１３２】
図６(ｃ)はインクジェットによる図柄層６を有し白押え７が存在しない部分の断面を示したものであり、図柄層６が形成されているインク受容層兼剥離層４′が成形樹脂４０との接着層として機能する。
【０１３３】
また、図７(ａ)は熱硬化性インクを用いてインクジェット印刷された加飾層の断面を示したものである。
【０１３４】
成形樹脂４０の表面に感熱剥離層８を介して白押え７が形成され、この白押え７の表面にインクジェットによって図柄層６が形成されている剥離層４が形成されている。この場合、感熱剥離層８が成形樹脂４０との接着層として機能することになる。
【０１３５】
図７(ｂ)は図柄層６および白押え７が存在しない部分、例えば透明部の断面を示したものであり、剥離層４が成形樹脂４０との接着層として機能する。
【０１３６】
図７(ｃ)はインクジェットによる図柄層６を有し白押え７が存在しない部分の断面を示したものであり、インクジェットによる図柄層６が成形樹脂４０との接着層として機能する。
【０１３７】
なお、上記実施形態では加飾用フィルムとして転写フィルムを例に取り説明したが、これに限らず、転写フィルム以外の加飾フィルムを用いることもできる。この場合の加飾フィルムとは、基材シート上に剥離層を介さず直接図柄層が形成されており、加飾後はその基材シートが加飾品と一体になるものである。このように使用される加飾フィルムについても、転写フィルムと同様に、インクジェットによる図柄層の印刷と感熱リボンによる白押えの印刷を行うことができる。
【０１３８】
加飾フィルム用の基材シートの厚さは２５〜５００μｍのものを使用することができるが、ハンドリング性の良さを考慮すると５０〜３００μｍのものを使用することが好ましく、成形安定性の良さを考慮すると１００〜２５０μｍのものを使用することが好ましい。
【０１３９】
このような基材シートをロール状にして図２に示した印刷装置に供給すれば、その基材シート上に白押えされた図柄を形成することができる。
【０１４０】
また、本発明の加飾用フィルムの製造方法は、インモールド成形用の転写フィルムを製造する場合に限らず、印刷対象物と転写フィルムを積層して加熱加圧ロールと受けロールの間に通過させ、図柄を印刷対象物に転写させる熱転写用の転写フィルムの製造にも適用することができる。
【０１４１】
また、本発明の加飾品は、上記実施形態に示した樹脂成形品に限らず、金属製品、ガラス製品、布製品、紙製品等にも適用することができる。
【図面の簡単な説明】
【０１４２】
【図１】本発明に係る加飾用フィルムの製造方法を示す工程図である。
【図２】加飾用フィルムの図柄層と白押えを印刷するための印刷装置の構成図である。
【図３】加飾用フィルムの平面図である。
【図４】加飾用フィルムを用いて行われるインモールド成形の工程図である。
【図５】インモールド成形された成形品の断面図である。
【図６】水性インクを用いてインクジェット印刷された加飾層の断面図である。
【図７】熱硬化性インクを用いてインクジェット印刷された加飾層の断面図である。
【符号の説明】
【０１４３】
１    転写フィルム
２    基材シート
３    離型層
４    剥離層
５    インク受容層
６    図柄層（着色層）
７    白押え（隠蔽層）
８    感熱剥離層
１０    印刷装置
１１    インクジェット印刷部
１１ａ  ヘッド
１１ｂ  キャリッジ
１２    感熱リボン印刷部
１２ａ  感熱転写リボン
１２ｂ  巻取ロール
１２ｃ  サーマルヘッド
１２ｄ  キャリッジ
１３，１４  搬送機構
１５  ドライバ
１６  供給ロール
１７  第一のプラテン
１８  第二のプラテン
１９  巻取ロール
【図１】
2006297757.tif 000003
【図２】
2006297757.tif 000004
【図３】
2006297757.tif 000005
【図４】
2006297757.tif 000006
【図５】
2006297757.tif 000007
【図６】
2006297757.tif 000008
【図７】
2006297757.tif 000009